(57)【要約】  比誘電率が比較的大きく、高温での負荷寿命が良好な誘電体セラミック、良好な高温負荷寿命を有する信頼性（寿命特性）に優れた積層セラミックコンデンサを提供する。  Ｂａ、Ｔｉ、Ｚｒ、およびＲｅ（Ｌａ、Ｃｅ、Ｎｄ、Ｓｍの少なくとも１種の希土類元素）を含むペロブスカイト型化合物を含有し、ＴｉとＺｒの合計に対するＺｒのモル比：Ｚｒ／（Ｔｉ＋Ｚｒ）をｘとし、ＢａとＲｅの合計に対するＲｅのモル比：Ｒｅ／（Ｂａ＋Ｒｅ）をｙとしたとき、（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にあるようにする。
2016021593.tif 000002
【特許請求の範囲】
【請求項１】
Ｂａ、Ｔｉ、Ｚｒ、およびＲｅ（Ｌａ、Ｃｅ、Ｎｄ、Ｓｍの少なくとも１種の希土類元素）を含むペロブスカイト型化合物を含有し、
ＴｉとＺｒの合計に対するＺｒのモル比：Ｚｒ／（Ｔｉ＋Ｚｒ）をｘとし、
ＢａとＲｅの合計に対するＲｅのモル比：Ｒｅ／（Ｂａ＋Ｒｅ）をｙとしたとき、
（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にあること
を特徴とする誘電体セラミック。
【請求項２】
誘電体層と、前記誘電体層間の複数の界面に配設された複数の内部電極とを有する積層体と、前記積層体の外表面に形成され、前記内部電極と電気的に接続された外部電極とを備える積層セラミックコンデンサであって、
前記誘電体層が、
Ｂａ、Ｔｉ、Ｚｒ、およびＲｅ（Ｌａ、Ｃｅ、Ｎｄ、Ｓｍの少なくとも１種の希土類元素）を含むペロブスカイト型化合物を含有し、
ＴｉとＺｒの合計に対するＺｒのモル比：Ｚｒ／（Ｔｉ＋Ｚｒ）をｘとし、
ＢａとＲｅの合計に対するＲｅのモル比：Ｒｅ／（Ｂａ＋Ｒｅ）をｙとしたとき、
（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にある誘電体セラミックから形成されたものであること
を特徴とする積層セラミックコンデンサ。
【請求項３】
誘電体層と、前記誘電体層間の複数の界面に配設された複数の内部電極とを有する積層体と、前記積層体の外表面に形成され、前記内部電極と電気的に接続された外部電極とを備える積層セラミックコンデンサであって、
前記積層体についてみた場合に、
ＴｉとＺｒの合計に対するＺｒのモル比：Ｚｒ／（Ｔｉ＋Ｚｒ）をｘとし、
ＢａとＲｅの合計に対するＲｅのモル比：Ｒｅ／（Ｂａ＋Ｒｅ）をｙとしたとき、
（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にあること
を特徴とする積層セラミックコンデンサ。
【請求項４】
誘電体層と、前記誘電体層間の複数の界面に配設されている複数の内部電極とを有する積層体と、前記積層体の外表面に形成され、前記内部電極と電気的に接続されている外部電極とを備える積層セラミックコンデンサであって、
前記積層体を溶解処理して溶液とした場合において、前記溶液中の
ＴｉとＺｒの合計に対するＺｒのモル比：Ｚｒ／（Ｔｉ＋Ｚｒ）をｘとし、
ＢａとＲｅの合計に対するＲｅのモル比：Ｒｅ／（Ｂａ＋Ｒｅ）をｙとしたとき、
（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にあること
を特徴とする積層セラミックコンデンサ。
【発明の詳細な説明】
【技術分野】
【０００１】
本発明は、誘電体セラミックおよび積層セラミックコンデンサに関し、詳しくは、Ｂａ、Ｔｉ、Ｚｒ、およびＲｅ（Ｌａ、Ｃｅ、Ｎｄ、Ｓｍの少なくとも１種の希土類元素）を含むペロブスカイト型化合物を含有する誘電体セラミックおよびそれを誘電体層の構成材料として用いた積層セラミックコンデンサに関する。
【背景技術】
【０００２】
近年、電子機器の小型・軽量化にともない、小型で、大容量を取得することが可能な積層セラミックコンデンサが広く用いられている。この積層セラミックコンデンサは、例えば、複数の誘電体層と、誘電体層間の複数の界面に配設された複数の内部電極とを有する積層体の外表面に、上記内部電極と導通するように外部電極が配設された構造を有するものが広く知られている。【０００３】
そして、特許文献１には、このような積層セラミックコンデンサに用いられる材料として、以下のような誘電体材料が提案されている。
すなわち、特許文献１には、「ＡＢＯ3＋ａＲｅ＋ｂＭ＋Ｚｒ酸化物（ただし、ＡＢＯ3はチタン酸バリウム系固溶体をペロブスカイト構造を示す一般式で表したもの、ＲｅはＬａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ及びＹから選ばれる少なくとも１種類の金属酸化物、ＭはＭｇ、Ａｌ、Ｃｒ、Ｍｎ、Ｆｅ、Ｎｉ、Ｃｕ及びＺｎから選ばれる金属元素の酸化物であり、ａ、ｂはそれぞれの酸化物を金属元素が１元素含まれる化学式に換算したときの、ＡＢＯ3１ｍｏｌに対するｍｏｌ数を示す）で表記したときに、
１．１００≦Ｂａ／Ｔｉ≦１．７００
０．０２≦ａ≦０．１０
０．０１≦ｂ≦０．０５
の範囲にあり、
Ｚｒ酸化物は、Ｔｉに対するＺｒの比率で表記したとき、
Ｔｉ：Ｚｒ＝９５：５〜６０：４０
の範囲にある主成分と、
ＳｉＯ2またはＳｉＯ2を主体とするガラス成分とで構成された焼結体であり、
前記ＳｉＯ2またはＳｉＯ2を主体とするガラス成分は、前記チタン酸バリウム系固溶体１００重量部に対して０．２〜５．０重量部の範囲にある」誘電体セラミックが開示されている。【０００４】
そして、特許文献１によれば、上述の構成を備えた誘電体セラミックは、高温負荷寿命等の信頼性を示す特性が良好であるとされている。具体的には、１５０℃、２５Ｖ／μｍの負荷で、平均寿命が４８時間以上であるとされている。  【０００５】
ところで、近年、自動車の電子化に伴い、上述のような積層セラミックコンデンサが自動車に搭載されることが多くなってきた。【０００６】
そして、車載の用途の場合、積層セラミックコンデンサは、さらに高温で使用される可能性があり、保証温度が２００℃以上というような、これまで以上の耐熱性を備えたものが求められるようになっている。【０００７】
このような状況下、上述の特許文献１の誘電体セラミックを用いた積層セラミックコンデンサでは、必ずしも十分な高温負荷信頼性を実現することができず、さらに高温負荷信頼性の高い誘電体材料（誘電体セラミック）および積層セラミックコンデンサへの要求が大きくなっているのが実情である。
【先行技術文献】
【特許文献】
【０００８】
【特許文献１】特開２００８−２０１６１６号公報
【発明の概要】
【発明が解決しようとする課題】
【０００９】
本発明は、上記課題を解決するものであり、比誘電率が比較的大きく、良好な高温負荷寿命を有する誘電体セラミック、良好な高温負荷寿命を有する誘電体セラミックを用いた信頼性（寿命特性）に優れた積層セラミックコンデンサを提供することを目的とする。
【課題を解決するための手段】
【００１０】
上記課題を解決するため、本発明の誘電体セラミックは、
Ｂａ、Ｔｉ、Ｚｒ、およびＲｅ（Ｌａ、Ｃｅ、Ｎｄ、Ｓｍの少なくとも１種の希土類元素）を含むペロブスカイト型化合物を含有し、
ＴｉとＺｒの合計に対するＺｒのモル比：Ｚｒ／（Ｔｉ＋Ｚｒ）をｘとし、
ＢａとＲｅの合計に対するＲｅのモル比：Ｒｅ／（Ｂａ＋Ｒｅ）をｙとしたとき、
（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にあること
を特徴としている。【００１１】
また、本発明の積層セラミックコンデンサは、
誘電体層と、前記誘電体層間の複数の界面に配設された複数の内部電極とを有する積層体と、前記積層体の外表面に形成され、前記内部電極と電気的に接続された外部電極とを備える積層セラミックコンデンサであって、
前記誘電体層が、
Ｂａ、Ｔｉ、Ｚｒ、およびＲｅ（Ｌａ、Ｃｅ、Ｎｄ、Ｓｍの少なくとも１種の希土類元素）を含むペロブスカイト型化合物を含有し、
ＴｉとＺｒの合計に対するＺｒのモル比：Ｚｒ／（Ｔｉ＋Ｚｒ）をｘとし、
ＢａとＲｅの合計に対するＲｅのモル比：Ｒｅ／（Ｂａ＋Ｒｅ）をｙとしたとき、
（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にある誘電体セラミックから形成されたものであること
を特徴としている。【００１２】
また、本発明の他の積層セラミックコンデンサは、
誘電体層と、前記誘電体層間の複数の界面に配設された複数の内部電極とを有する積層体と、前記積層体の外表面に形成され、前記内部電極と電気的に接続された外部電極とを備える積層セラミックコンデンサであって、
前記積層体についてみた場合に、
ＴｉとＺｒの合計に対するＺｒのモル比：Ｚｒ／（Ｔｉ＋Ｚｒ）をｘとし、
ＢａとＲｅの合計に対するＲｅのモル比：Ｒｅ／（Ｂａ＋Ｒｅ）をｙとしたとき、
（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にあること
を特徴としている。【００１３】
また、本発明のさらに他の積層セラミックコンデンサは、
誘電体層と、前記誘電体層間の複数の界面に配設されている複数の内部電極とを有する積層体と、前記積層体の外表面に形成され、前記内部電極と電気的に接続されている外部電極とを備える積層セラミックコンデンサであって、
前記積層体を溶解処理して溶液とした場合において、前記溶液中の
ＴｉとＺｒの合計に対するＺｒのモル比：Ｚｒ／（Ｔｉ＋Ｚｒ）をｘとし、
ＢａとＲｅの合計に対するＲｅのモル比：Ｒｅ／（Ｂａ＋Ｒｅ）をｙとしたとき、
（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にあること
を特徴としている。
【発明の効果】
【００１４】
本発明の誘電体セラミックは、Ｂａ、Ｔｉ、Ｚｒ、およびＲｅ（Ｌａ、Ｃｅ、Ｎｄ、Ｓｍの少なくとも１種の希土類元素）を含むペロブスカイト型化合物を含有し、かつ、ＴｉとＺｒの合計に対するＺｒのモル比：Ｚｒ／（Ｔｉ＋Ｚｒ）をｘとし、ＢａとＲｅの合計に対するＲｅのモル比：Ｒｅ／（Ｂａ＋Ｒｅ）をｙとしたとき、（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にあるようにしているので、高温環境下においても特性の劣化の少ない誘電体セラミックを提供することが可能になる。【００１５】
なお、本発明の（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域は、図１に示す領域となる。【００１６】
上記構成を備えることにより、比誘電率が４５以上と比較的大きく、２５０℃という高温での負荷寿命が良好な誘電体セラミックを得ることができる。
すなわち、本発明の誘電体セラミックにおいては、ＴｉとＺｒの合計に対するＺｒのモル比：Ｚｒ／（Ｔｉ＋Ｚｒ）を０．５〜０．９５の範囲としたことにより、信頼性劣化の原因となる酸素空孔の発生を抑制しつつ、希土類としてＬａ、Ｃｅ、Ｎｄ、Ｓｍの軽希土類を所定量含有させることで酸素空孔の移動を抑制し、その相乗効果で信頼性を向上させることが可能になる。【００１７】
また、本発明の積層セラミックコンデンサは、内部電極間に介在する誘電体層が、Ｂａ、Ｔｉ、Ｚｒ、およびＲｅ（Ｌａ、Ｃｅ、Ｎｄ、Ｓｍの少なくとも１種の希土類元素）を含むペロブスカイト型化合物を含有し、かつ、ＴｉとＺｒの合計に対するＺｒのモル比：Ｚｒ／（Ｔｉ＋Ｚｒ）をｘとし、ＢａとＲｅの合計に対するＲｅのモル比：Ｒｅ／（Ｂａ＋Ｒｅ）をｙとしたとき、（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にある誘電体セラミックから形成されているので、高温環境下においても良好な信頼性（寿命特性）を有する積層セラミックコンデンサを提供することができる。【００１８】
また、本発明の他の積層セラミックコンデンサのように、誘電体層と内部電極とを有する積層体についてみた場合に、ＴｉとＺｒの合計に対するＺｒのモル比：Ｚｒ／（Ｔｉ＋Ｚｒ）をｘとし、ＢａとＲｅの合計に対するＲｅのモル比：Ｒｅ／（Ｂａ＋Ｒｅ）をｙとしたとき、（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にあるようにした場合も、高温環境下において良好な信頼性（寿命特性）を有する積層セラミックコンデンサを提供することができる。【００１９】
また、本発明のさらに他の積層セラミックコンデンサのように、誘電体層と内部電極とを有する積層体を溶解処理して溶液とした場合において、溶液中のＴｉとＺｒの合計に対するＺｒのモル比：Ｚｒ／（Ｔｉ＋Ｚｒ）をｘとし、ＢａとＲｅの合計に対するＲｅのモル比：Ｒｅ／（Ｂａ＋Ｒｅ）をｙとしたとき、（ｘ，ｙ）がＡ（０．５，０．１）、Ｂ（０．９５，０．１）、Ｃ（０．９５，０．２）、Ｄ（０．９，０．２）、およびＥ（０．５，０．３５）で囲まれた領域にあるようにした場合も、高温環境下において良好な信頼性（寿命特性）を有する積層セラミックコンデンサを提供することができる。
【図面の簡単な説明】
【００２０】
【図１】本発明の誘電体セラミックの組成を示す図である。
【図２】本発明の実施形態にかかる積層セラミックコンデンサの構成を示す斜視図である。
【図３】本発明の実施形態にかかる積層セラミックコンデンサの内部構成を示す断面図である。
【発明を実施するための形態】
【００２１】
以下に本発明の実施形態を示して、本発明の特徴とするところをさらに詳しく説明する。
【００２２】
［実施形態］
＜試料の作製＞
まず、主成分原料として、ＢａＣＯ3，Ｌａ2Ｏ3、ＣｅＯ2、Ｎｄ2Ｏ3、Ｓｍ2Ｏ3、Ｇｄ2Ｏ3、ＴｉＯ2、ＺｒＯ2、および添加物原料としてＳｉＯ2の各粉末を準備した。
【００２３】
それから、主成分原料粉末を、組成を一般式（Ｂａ，Ｒｅ）（Ｔｉ，Ｚｒ）Ｏ3で表したとき（ＲｅはＬａ、Ｃｅ、Ｎｄ、Ｓｍから選ばれた少なくとも１種の希土類元素）、ＴｉとＺｒの合計に対するＺｒのモル比ｘ、ＢａとＲｅの合計に対するＲｅのモル比ｙが、表１Ａ，表１Ｂに示す割合となるように秤量した。さらに、主成分原料粉末を（Ｂａ，Ｒｅ）（Ｔｉ，Ｚｒ）Ｏ3に換算し、この換算量１００重量部に対してＳｉＯ2を２重量部の割合で添加して秤量原料粉末を得た。
【００２４】
次いで、秤量原料粉末を純水およびＰＳＺ（Partially Stabilized Zirconia）ボールと共に塩化ビニル製のポットミルに入れ、湿式で十分に混合粉砕し、これを蒸発乾燥させた後、１２００℃の温度で仮焼し、仮焼物を得た。
【００２５】
そして、この仮焼物を酸により溶解し、ＩＣＰ発光分光分析を行った。その結果、Ｚｒ／（Ｔｉ＋Ｚｒ）モル比：ｘ、および、Ｒｅ／（Ｂａ＋Ｒｅ）モル比：ｙは、表１Ａ、表１Ｂに示した組成と殆ど同一であることが確認された。
【００２６】
次に、この仮焼物にポリビニルブチラール系バインダーと、エタノールなどの有機溶媒を加えて、ボールミルにより湿式混合し、セラミックスラリーを作製した。
【００２７】
それから、このセラミックスラリーをドクターブレード法により、焼成後の誘電体層（誘電体セラミック層）の厚さが２．０μｍになるようにシート成形し、矩形のセラミックグリーンシートを得た。
【００２８】
次に、上記セラミックグリーンシート上に、Ｎｉを導電成分として含む導電ペーストをスクリーン印刷し、焼成後に内部電極となる内部電極パターンを形成した。
【００２９】
そして、この内部電極パターンが形成されたセラミックグリーンシート（パターン形成シート）を重ねあわせ、両側を内部電極パターンが形成されていないセラミックグリーンシート（外層用シート）で挟み、圧着することにより未焼成の積層体を作製した。ここで、各セラミックグリーンシートの積層順序に特別の制約はなく、外層用シート、パターン形成シート、外層用シートの順で積層するようにしてもよい。
【００３０】
そして、この未焼成の積層体を空気中で２７０℃に加熱することにより、バインダーを除去した後、Ｈ2−Ｎ2−Ｈ2Ｏガスで酸素濃度を調整した還元性雰囲気にて、１２００〜１３００℃で２時間保持して焼成することにより、焼結済みの積層体を得た。
【００３１】
次に、焼結済みの積層体の端面にＣｕ電極ペーストを塗布し、焼き付けて外部電極を形成することにより図２、図３に示すような積層セラミックコンデンサ（試料）を得た。
【００３２】
この積層セラミックコンデンサは、積層されている複数の誘電体層（誘電体セラミック層）１１と、誘電体層１１間の複数の界面に配設されている複数の内部電極１２とを有する積層体１０と、積層体１０の両端面に、交互に逆側の端面に引き出された内部電極１２と導通するように配設された一対の外部電極１３ａ，１３ｂとを備えた構造を有している。
【００３３】
得られた積層セラミックコンデンサの寸法は、幅（Ｗ）１．０ｍｍ、長さ（Ｌ）２．０ｍｍ、厚さ（Ｔ）０．４ｍｍであり、誘電体層の厚さは２．０μｍであった。
【００３４】
なお、得られた積層セラミックコンデンサの外部電極（Ｃｕ電極）を除去した後、外部電極が除去された後の積層体を酸により溶解し、ＩＣＰ発光分光分析を行ったところ、Ｚｒ／（Ｔｉ＋Ｚｒ）モル比：ｘ、および、Ｒｅ／（Ｂａ＋Ｒｅ）モル比：ｙは、表１Ａ、表１Ｂに示した組成と殆ど同一であることが確認された。
【００３５】
＜評価＞
作製した試料（積層セラミックコンデンサ）の静電容量を、ＬＣＲメータ（アジレント・テクノロジー社製４２８４Ａ）を用い、２５±２℃の温度、周波数１ｋＨｚ、測定電圧１Ｖｒｍｓの条件下で測定した。そして、測定した静電容量と試料の寸法値から比誘電率を算出した。
【００３６】
また、作製した試料（積層セラミックコンデンサ）について、高温負荷寿命試験を次の通り行った。高温負荷寿命試験では、各試料番号の試料５０個について、温度２５０℃で、３０Ｖの電圧を印加して、絶縁抵抗の経時変化を測定した。絶縁抵抗が１００ｋΩ以下になった試料を故障と判定し、故障時間のワイブル解析から５０％の平均故障時間（ＭＴＴＦ）を求めた。
上述のようにして求めた比誘電率と、高温負荷特性（平均故障時間（ＭＴＴＦ））を表１Ａ、表１Ｂに併せて示す。
【００３７】
【表１Ａ】
2016021593.tif 000003
【００３８】
【表１Ｂ】
2016021593.tif 000004
【００３９】
なお、表１Ａ  表１Ｂにおいて、試料番号に＊を付した試料は本発明の要件を備えていない比較用の試料であり、他の試料は本発明の要件を備えた本発明の実施形態にかかる試料である。
【００４０】
本発明の要件を備えた各試料の場合、比誘電率が４５以上と大きく、２５０℃という高温での高温負荷寿命試験でもＭＴＴＦが１００時間以上という信頼性の高い積層セラミックコンデンサが得られることが確認できた。
【００４１】
また、希土類として、Ｌａを用いた場合に限らず、Ｃｅ、Ｎｄ、Ｓｍを用いた場合にも良好な結果が得られることが確認された。
【００４２】
これに対して、本発明の要件を備えていない比較用の試料の場合、比誘電率と高温負荷特性のいずれかが不十分で、総合的に特性の良好な積層セラミックコンデンサを得ることができなかった。
【００４３】
なお、本発明の範囲よりもＬａ2Ｏ3の添加量が多い試料番号８，１６，２２の試料についてＸ線回折を行った結果、これら試料ではペロブスカイト結晶相以外にＬａ2Ｏ3相が析出していることが確認された。これらのＬａ2Ｏ3の添加量が多い試料番号８，１６，２２の試料においては、比誘電率の低いＬａ2Ｏ3相が析出することにより、材料全体としての比誘電率が低下するとともに、Ｌａ2Ｏ3相の析出により、高温負荷寿命によるＭＴＴＦも１００時間を下回る結果になったものと考えられる。
【００４４】
また、本発明の範囲よりもＬａ2Ｏ3の添加量が少ない試料番号３，１２，１９の試料の場合、高温負荷寿命によるＭＴＴＦが１００時間を下回る結果となった。なお、試料番号３および１２の試料では、比誘電率が１００以上と大きかったが、試料番号１９では比誘電率が５５と低くなることが確認された。
【００４５】
また、試料番号１、２では本発明の範囲よりもＺｒＯ2の添加量が少ないため、高温負荷寿命によるＭＴＴＦも１００時間を下回る結果となった。
【００４６】
また、本発明の範囲よりもＺｒＯ2の添加量が多く、Ｚｒ／（Ｔｉ＋Ｚｒ）の値が大きい試料番号２５，２６の試料では、比誘電率が４５を下回り、好ましくない結果となった。
【００４７】
また、希土類としてＧｄを使用した試料番号３０の試料では、高温負荷寿命によるＭＴＴＦが１００時間を下回る結果となり、好ましくないことが確認された。
【００４８】
なお、上記実施形態では、ペロブスカイト型化合物を（Ｂａ，Ｒｅ）（Ｔｉ，Ｚｒ）Ｏ3に換算し、この換算量１００重量部に対してＳｉＯ2を１〜５重量部の割合で配合するようにしているが、ＳｉＯ2をこの範囲で含有させることにより、焼結性を向上させて、高温負荷寿命を高める効果があることが確認されている。
【００４９】
なお、上記実施形態では、誘電体セラミック原料の配合割合から、誘電体層の組成および、積層体の組成を知ることができるが、上述のように、
（ａ）誘電体セラミックの製造工程で誘電体セラミック原料を仮焼して得られる仮焼物を酸に溶解して分析を行っても、誘電体層の組成、すなわち、Ｚｒ／（Ｔｉ＋Ｚｒ）モル比：ｘ、および、Ｒｅ／（Ｂａ＋Ｒｅ）モル比：ｙを確認することが可能であり、また、
（ｂ）積層体を焼結し、外部電極を形成した後の試料（積層セラミックコンデンサ）から、外部電極を除去した後、積層体を酸に溶解し、ＩＣＰ分析を行うことによっても、積層体における組成、すなわち、Ｚｒ／（Ｔｉ＋Ｚｒ）モル比：ｘ、および、Ｒｅ／（Ｂａ＋Ｒｅ）モル比：ｙを確認できることが可能であることが確認された。
すなわち、上記実施形態から、誘電体セラミック原料の配合割合から目標とする組成を達成して、本発明の組成を有する誘電体セラミックや、本発明の要件を備えた積層セラミックコンデンサを実現することが可能であること、および、上述の仮焼物や、焼結後の積層体を酸などに溶解させた溶液中の各成分の組成を確認して、本発明の組成を有する誘電体セラミックや、本発明の要件を備えた積層セラミックコンデンサを実現することが可能であることがわかった。
【００５０】
なお、上記実施形態では、本発明の誘電体セラミックを積層セラミックコンデンサに用いているが、本発明にかかる誘電体セラミックは、積層セラミックコンデンサに限らず、ＬＣ複合部品などの他の電子部品にも用いることが可能である。
【００５１】
本発明はさらにその他の点においても上記実施形態に限定されるものではなく、本発明の誘電体セラミックを製造する場合の各原料の種類、仮焼工程における条件、副成分の割合などに関し、発明の範囲内において種々の応用、変形を加えることが可能である。
【符号の説明】
【００５２】
１０              積層セラミック素子
１１              セラミック層
１２              内部電極層
１３ａ，１３ｂ    外部電極
【図１】
2016021593.tif 000005
【図２】
2016021593.tif 000006
【図３】
2016021593.tif 000007
【国際調査報告】
2016021593.tif 000008
2016021593.tif 000009
2016021593.tif 000010
2016021593.tif 000011